СПОСОБ ПОЛУЧЕНИЯ ЛИТЫХ ДЕТАЛЕЙ С ГРАНУЛЯРНОЙ СТРУКТУРОЙ

1. Способ получения литых деталей с гранулярной структурой, включающий плавку шихтовой заготовки в плавильном индукторе и заливку формы расплавом в индукционной печи нагрева формы, отличающийся тем, что плавку шихтовой заготовки в плавильном индукторе осуществляют при температуре, превышающей температуру ликвидуса материала шихтовой заготовки на 10-20°С, причем полученный в результате плавки шихтовой заготовки расплав перед заливкой формы сливают в термостат-накопитель и выдерживают в течение 2-5 мин при температуре, равной температуре плавки шихтовой заготовки в плавильном индукторе, а температуру индукционной печи нагрева формы при заливке формы расплавом устанавливают на 100-200°С ниже температуры солидуса материала шихтовой заготовки.
2. Способ по п.1, отличающийся тем, что термостат-накопитель выполнен в виде тигля с индуктором, нагревательным элементом и отверстием донного слива.
3. Способ по п.1, отличающийся тем, что в качестве шихтовой заготовки используют заготовку, имеющую гранулярную структуру.
4. Способ по п.1, отличающийся тем, что в качестве шихтовой заготовки используют заготовку с добавлением частиц из группы тугоплавких металлов, и/или из группы нитридов и карбидов ванадия или иттрия, или гафния или циркония в количестве 0,01-0,1% от общего состава компонентов шихтовой заготовки.
5. Способ по п.4, отличающийся тем, что в качестве тугоплавких металлов используют Мо, или W, или Та, или Y, или V, или Hf, или Zr.